(57)【要約】【課題】  軽量高強度であり室内の天井面積のみで十分な調湿性能が得られる優れた吸放湿性を有する天井パネル、天井構造及びそれを用いた天井を提供する。【解決手段】  無機質硬化体からなる天井パネルであって、その室内側に相当する面において、２５℃の温度条件下における、相対湿度５０％で２４時間吸湿させた時の吸湿量と、相対湿度９０％で２４時間吸湿させた時の吸湿量との差の絶対値が２５０〜１０００ｇ／ｍ2である無機質硬化体（好ましくはワラストナイトからなる無機材料が炭酸化により硬化され、ＢＥＴ比表面積が５０〜１８０ｍ2／ｇ、平均細孔直径が０．１〜１００ｎｍからなる多孔質材料が含まれ、好ましくは多孔材料がアタパルジャイト）からなる、また、天井構造は、天井下地材の表面に前記天井パネルが取り付けられている。【選択図】  なし【特許請求の範囲】
【請求項１】
無機質硬化体からなる天井パネルであって、その室内側に相当する面において、２５℃の温度条件下における、相対湿度５０％で２４時間吸湿させた時の吸湿量と、相対湿度９０％で２４時間吸湿させた時の吸湿量との差の絶対値が２５０〜１０００ｇ／ｍ2である無機質硬化体からなることを特徴とする天井パネル。
【請求項２】
無機質硬化体が、炭酸化により硬化されたものであることを特徴とする請求項１記載の天井パネル。
【請求項３】
無機質硬化体が、ワラストナイトからなる無機材料が炭酸化により硬化されたものであることを特徴とする請求項１記載の天井パネル。
【請求項４】
無機質硬化体のＢＥＴ比表面積が５０〜１８０ｍ2／ｇであることを特徴とする請求項１〜３の何れか１項記載の天井パネル。
【請求項５】
無機質硬化体中に平均細孔直径が０．１〜１００ｎｍである多孔質材料が含まれることを特徴とする請求項１〜４の何れか１項記載の天井パネル。
【請求項６】
多孔質材料がアタパルジャイトであることを特徴とする請求項５記載の天井パネル。
【請求項７】
平行する少なくとも１組の辺が実形状もしくはあいじゃくり形状であることを特徴とする請求項１〜６の何れか１項記載の天井パネル。
【請求項８】
請求項１〜７の何れか１項記載の天井パネルが用いられた天井構造であって、天井下地材の表面に前記天井パネルが取り付けられていることを特徴とする天井構造。
【請求項９】
請求項１〜６の何れか１項記載の天井パネルが用いられた天井構造であって、前記天井パネルよりも面積が大きくない板状体が、前記天井パネルの４辺の内少なくとも１辺から外側にずれて張り出すように貼り合わされた天井パネル複合板が、天井下地材の表面に前記天井パネルが室内側になるように取り付けられていることを特徴とする天井構造。
【請求項１０】
板状体の平行する少なくとも１組の辺があいじゃくり形状であることを特徴とする請求項９記載の天井構造。
【請求項１１】
平行する少なくとも１組の辺があいじゃくり形状である天井パネルが用いられた天井構造であって、前記天井パネルよりも面積が大きくない板状体が、前記天井パネルのあいじゃくり形状凸側辺から外側にずれて張り出し、かつ実形状となるよう貼りあわされた天井パネル複合板が、天井下地材の表面に前記天井パネルが室内側になるように取り付けられていることを特徴とする天井構造。
【請求項１２】
板状体の天井パネルからの張り出し面に貫通孔が設けられ、前記貫通孔に通された金具により天井パネル複合板が天井下地材の表面に、前記天井パネルが室内側になるように取り付けられていることを特徴とする請求項９〜１１の何れか１項記載の天井構造。
【発明の詳細な説明】
【技術分野】
【０００１】
本発明は、天井パネル、天井構造及びそれを用いた天井に関し、詳しくは建築物や構築物等に好適に用いられる天井パネル、天井構造に関する。
【背景技術】
【０００２】
近年、室内の湿度を調節して夏の高湿度や冬の過乾燥を防止するために、例えば特許文献１には、火山軽石類などの多孔材であるアロフェン又はイモゴライトを用い、アロフェン又はイモゴライトと凝結硬化剤とを混合、成形、凝結させてなる調湿建材などが提案されている。
一般には調湿建材として、例えば石膏ボードに珪藻土が含有されてなるものがあるが、吸放湿性能が必ずしも充分とはいえず、調湿性能として、特に結露低減まで見越した性能を発揮させるためには、板圧を厚くしたり、多量の珪藻土を含有させる必要があった。
【０００３】
また、石膏ボードは、天井下地材と置き換えて使用する場合に、その表面にクロス材を貼り付ける必要があり、そのことで吸放湿性能が極端に低下するという問題があった。
【０００４】
上記のような性能の低下を補うために板圧を厚くすると重量が重くなり天井躯体に大きな負担がかかるだけでなく、取り付け部材が増えることなどから、施工工数が増大するという問題もあった。
【０００５】
また、珪藻土などの多孔材の含有量を増やしすぎると、強度の低下や吸水による寸法変化などの問題もあった。
【０００６】
近年、珪藻土以外の多孔材が含有されたセラミック系タイルなどが市販されているが、室内における結露低減の観点を考慮すると、必ずしも調湿効果が十分とはいえず、このため室内の壁や天井の多くの面に設置が必要となり施工費用の面での問題があった。
【０００７】
通常、調湿建材の主な用途は、室内における内壁の石膏ボードの代替若しくは石膏ボード表面への貼付であるが、調湿建材が天井面に限って貼付けるだけで、十分な調湿性能が発揮されるものであれば、施工が簡便であるばかりか、壁面の場合に特有の家具による貼付面の制限や施工時の家具移動の負担も不要となる点で好適である。
【０００８】
そこで、セラミック系タイルの調湿建材を天井に施工しようとすると、材質が非常に硬いため、通常天井材取り付け用に使用される釘、ビス、ドリリングタッピンネジ、ステープルなどが使えず、下地材もしくはタイルの裏面に多量の接着剤を塗り付けてから下地材表面に貼り付ける工法になってしまう。しかしながら天井への貼付には高い接着強度が必要なため接着剤が高価になるばかりでなく、接着剤が硬化するまでの仮押えを要し、タイル同士の目地合わせ、張代調整など天井作業としては極めて困難であった。
【０００９】
【特許文献１】特開平８−１４４３８７号公報
【発明の開示】
【発明が解決しようとする課題】
【００１０】
本発明の目的は、上記従来の調湿建材の問題点に鑑み、軽量高強度であり室内の天井面積のみで十分な調湿性能が得られる優れた吸放湿性を有する天井パネル及び天井構造を提供することにある。
【課題を解決するための手段】
【００１１】
請求項１記載の天井パネルは、無機質硬化体からなる天井パネルであって、その室内側に相当する面において、２５℃の温度条件下における、相対湿度５０％で２４時間吸湿させた時の吸湿量と、相対湿度９０％で２４時間吸湿させた時の吸湿量との差の絶対値が２５０〜１０００ｇ／ｍ2である無機質硬化体からなることを特徴とする。
請求項２記載の天井パネルは、請求項１記載の天井パネルであって、無機質硬化体が、炭酸化により硬化されたものであることを特徴とする。
請求項３記載の天井パネルは、請求項１記載の天井パネルであって、無機質硬化体が、ワラストナイトからなる無機材料が炭酸化により硬化されたものであることを特徴とする。
請求項４記載の天井パネルは、請求項１〜３の何れか１項記載の天井パネルであって、無機質硬化体のＢＥＴ比表面積が５０〜１８０ｍ2／ｇであることを特徴とする。
請求項５記載の天井パネルは、請求項１〜４の何れか１項記載の天井パネルであって、無機質硬化体中に平均細孔直径が０．１〜１００ｎｍからなる多孔質材料が含まれることを特徴とする。
請求項６記載の天井パネルは、請求項５記載の天井パネルであって、多孔質材料がアタパルジャイトであることを特徴とする。
請求項７記載の天井パネルは、請求項１〜６の何れか１項記載の天井パネルであって、平行する少なくとも１組の辺が実形状もしくはあいじゃくり形状であることを特徴とする。
請求項８記載の天井構造は、請求項１〜７の何れか１項記載の天井パネルが用いられた天井構造であって、天井下地材の表面に前記天井パネルが取り付けられていることを特徴とする。
請求項９記載の天井構造は、請求項１〜６の何れか１項記載の天井パネルが用いられた天井構造であって、前記天井パネルよりも面積が大きくない板状体が、前記天井パネルの４辺の内少なくとも１辺から外側にずれて張り出して貼り合わされた天井パネル複合板が、天井下地材の表面に前記天井パネルが室内側になるように取り付けられていることを特徴とする。
請求項１０記載の天井構造は、請求項９記載の天井構造であって、板状体の平行する少なくとも１組の辺があいじゃくり形状であることを特徴とする。
請求項１１記載の天井構造は、平行する少なくとも１組の辺があいじゃくり形状である天井パネルが用いられた天井構造であって、前記天井パネルよりも面積が大きくない板状体が、前記天井パネルのあいじゃくり形状凸側辺から外側にずれて張り出し、かつ実形状となるよう貼りあわされた天井パネル複合板が、天井下地材の表面に前記天井パネルが室内側になるように取り付けられていることを特徴とする。
請求項１２記載の天井構造は、請求項９〜１１の何れか１項記載の天井構造であって、板状体の天井パネルからの張り出し面に貫通孔が設けられ、前記貫通孔に通された金具により天井パネル複合板が天井下地材の表面に、前記天井パネルが室内側になるように取り付けられていることを特徴とする。
【００１２】
以下、本発明を詳細に説明する。
本発明の天井パネルは、その室内側に相当する面において、２５℃の温度条件下における、相対湿度５０％で２４時間吸湿させた時の吸湿量と、相対湿度９０％で２４時間吸湿させた時の吸湿量との差の絶対値が２５０〜１０００ｇ／ｍ2である。
【００１３】
上記吸湿量の差を求める試験方法は、例えば以下の通りである。すなわち、２５℃の条件下に調整された条件下において、無機質硬化体からなる天井パネル試験片の室内側に相当する１面のみ露出するように他の面をマスキングし、２５℃の一定条件下において、試験片を相対湿度５０％の雰囲気下で２４時間保持した後、相対湿度９０％の雰囲気で２４時間保持し、合計４８時間を１サイクルとして少なくとも１サイクル繰り返し、各々２４時間毎の試験片の重量を測定し、相対湿度５０％の雰囲気下で２４時間保持した後の試験片の重量と、相対湿度９０％の雰囲気で２４時間保持した後の試験片の重量との差の絶対値（複数サイクル繰り返した場合はその平均値）を求め、露出面の面積に対する単位面積当たりの吸湿量の差（以下、「パネル面吸湿量」ともいう）を求める。
【００１４】
上記パネル面吸湿量が少な過ぎると調湿機能が不十分になることがあり、また、多過ぎると、無機硬化体がいわゆるポーラス（多孔質）になり過ぎて十分な強度が得られ難くなることがある。
【００１５】
本発明における無機質硬化体は、その原料や他の配合材料、所定の形状に賦形する成形方法など特に限定はされないが、例えば珪酸カルシウムや石膏もしくは二水石膏などを含有する無機材料を、押出成形法などによって賦形し、養生硬化することによって得ることができる。
【００１６】
本発明において、上記のパネル面吸湿量を有する無機質硬化体を得る方法としては、特に限定されず、例えば珪酸カルシウムを主成分とする無機材料に微細な空孔を持つ多孔質材料を含有させ、養生硬化することによって得ることができる。
【００１７】
上記において、無機質硬化体が炭酸化により硬化されたものであると、吸放湿性と強度のバランスの点で好ましい。
上記において炭酸化による硬化とは、珪酸カルシウムを含む無機材料と水などを混合して二酸化炭素に接触させ、珪酸カルシウムなどの無機材料成分が二酸化炭素と反応することで硬化することを意味する。
【００１８】
上記炭酸化による硬化（以下、「炭酸化処理」ともいう）の方法としては、例えば、気体状態あるいは超臨界状態の二酸化炭素を接触させる方法が挙げられる。この場合、炭酸ガス濃度は任意の濃度を利用して良いが、１００％に近い濃度で処理することが炭酸化の効率という点で好ましい。
【００１９】
炭酸化処理の温度としては、特に限定されないが、反応量と工業生産性の観点から、室温〜２００℃の範囲が好ましく、４０℃〜１２０℃がより好ましい。処理温度が低すぎると、炭酸化の反応量が減少するため硬化体の強度が低下する傾向があり、処理温度が高すぎると炭酸化の反応量が少なからず増加するものの、硬化体の密度が低下する傾向があり、また大きなエネルギーが必要となるため工業生産性の観点から好ましくない。
【００２０】
炭酸化処理の圧力としては、特に限定されないが、反応量と工業生産性の観点から、０．２〜２０ＭＰａの範囲内であることが好ましく、より好ましくは０．５〜１ＭＰａである。すなわち、０．２ＭＰａより低い場合、炭酸化反応量が低下し、強度が低下する傾向があり、２０ＭＰａより高い場合、炭酸化反応量はほとんど変化せず、大きなエネルギーが必要となるため工業生産性の観点から好ましくない。
【００２１】
また、炭酸化処理時間は、特に限定されないが、反応量と工業生産性の観点から、５〜１２０分の範囲内であることが好ましい。すなわち、５分より短い場合、炭酸化反応量が低下し強度が低下する傾向があり、１２０分より長い場合、炭酸化反応量はほとんど変化しないが、生産性の観点から効率的でない。
【００２２】
上記珪酸カルシウムとしては、例えば、セメント水和物やトバモライトのような珪酸カルシウム水和物や、セメントやワラストナイトのような珪酸カルシウム無水和物が挙げられる。中でも、硬化体の強度発現性の点から珪酸カルシウム無水和物を使用することが好ましい。珪酸カルシウムは水の存在下で二酸化炭素と接触させることにより、炭酸カルシウムと非晶質シリカが形成され、強度の優れた硬化体を得ることができるとともに、炭酸カルシウムと非晶質シリカが形成される反応条件範囲内で、成形時の細孔構造を減少させることなく多孔質性を維持することができる。
【００２３】
上記珪酸カルシウムが、水和反応に伴い水酸化カルシウムを生成するセメントであれば、上記無機材料が炭酸化の反応を起こしやすい点でより好ましく、これらのセメントとしては、例えば、普通ポルトランドセメント、特殊ポルトランドセメント、アルミナセメントなどを使用することができる。
【００２４】
また、上記珪酸カルシウムが、ワラストナイトであれば、炭酸化により硬化する際に反応速度や硬化体物性の化学的安定性が向上する点でより好ましい。
【００２５】
ワラストナイトとはＣａＳｉ０3で示される珪酸カルシウムからなる珪酸塩鉱物であり、白色の繊維状又は塊状物として天然に産出される。一般にその繊維状の形状を利用して、アスベスト代替等の補強部材として利用されている。
【００２６】
上記ワラストナイトとしては、微粉砕処理を行い比表面積を増加させたワラストナイトが好ましく、粒子の大きさは平均粒径で１０μｍ以下が好適である。平均粒径が１０μｍより大きい場合、粒子の内部まで炭酸化反応が進行しにくくなることがある。
【００２７】
上記ワラストナイトのアスペクト比としては、１０〜２５であるものが好ましく、アスペクト比が１５〜２３であるものがより好ましい。
アスペクト比が１０未満であると、炭酸化処理前の賦形工程で、ワラストナイトの配向が効率的に起こらず賦形体の緻密化が不十分で、炭酸化処理による反応速度が遅くなる傾向があり、アスペクト比が２５を超えると、ワラストナイト繊維同士の絡み合いが大きく、嵩密度が大きくなり、賦形に高圧かつ、長時間のプレス成形が必要となる傾向がある。
【００２８】
無機材料における上記ワラストナイトの配合割合としては、例えば、石膏とワラストナイトが用いられた無機材料の場合、石膏１００重量部に対して２０〜２３０重量部が好ましく、より好ましくは３０〜１００重量部である。
【００２９】
本発明における無機質硬化体のＢＥＴ比表面積が５０〜１８０ｍ2／ｇであると、更に吸放湿性が向上する点で好ましい。すなわち、建材として吸放湿性を呈する為には、その材料の内部に非常に微細な空孔が備わっており、空孔内に水蒸気が浸入し毛管凝縮によって吸着および脱離することが必要とされ、比表面積が大きいことで、この空孔を多数有し、優れた吸放湿性能を有する材料となる。
このような微細な空孔を備えるためには、無機質硬化体中に平均細孔直径が０．１〜１００ｎｍである多孔質材料が含まれてなることが好ましい。
【００３０】
上記において、比表面積が小さ過ぎる場合は、水蒸気の凝縮吸着が不十分で調湿効果不充分になることがあり、大き過ぎる場合は水蒸気の吸着後の脱離が困難になって調湿効果が不充分になることがある。上記多孔質材料における平均細孔直径に関しても同様の傾向を示す。
【００３１】
上記多孔質材料としては、特に限定されず、例えば、珪藻土、ゼオライト、パーライト、アロフェン、セピオライト、シリカゲル、アタパルジャイト、粘土鉱物などが挙げられる。中でも多孔質材料がアタパルジャイトであると、炭酸化処理されてなる組織と組み合わせた際に吸放湿性能の発現性、成形性の点で好適である。
【００３２】
上記アタパルジャイトとは、一般にＳｉ8Ｏ2ＯＭｇ5（ＯＨ）2（ＯＨ2）4・Ｈ2Ｏの化学式で表される含水珪酸マグネシウム鉱物である。アタパルジャイトの結晶構造は通常１μｍ程度の針状、繊維状であり、細かい空孔からなる。
【００３３】
無機質硬化体中のアタパルジャイトの存在は、例えばＸ線回折測定によって確認することができる。硬化体中にアタパルジャイトを含む場合、銅を管球とした測定において、２θ＝８．４〜８．６、１９．８〜１９．９５°に回折ピークが存在していることから確認できる。更には、上記に加えて２７〜２８°付近に複数のピークからなるブロードなピークが存在することからも確認できる。
【００３４】
尚、本発明における無機質硬化体には上記したもの以外に、必要に応じて例えば、セメント、珪砂、石炭灰、石膏等の無機質充填材、木片、パルプ等の天然繊維、ビニロン、ポリエステル、ナイロン等の合成樹脂繊維などが含まれたものであっても良い。
【発明の効果】
【００３５】
本発明の天井パネルは、室内側に相当する面の２５℃の温度条件下における、相対湿度５０％で２４時間吸湿させた時の吸湿量と、相対湿度９０％で２４時間吸湿させた時の吸湿量との差の絶対値が特定の範囲であるため、室内の天井面積のみで十分な調湿性能が得られる優れた吸放湿性を有する天井パネルを提供することができる。
【００３６】
無機質硬化体が、炭酸化により硬化されたものであると、軽量高強度の無機質硬化体が得られるので、天井パネルとして十分な強度を有しつつも軽量化が図れ、上記効果は更に確実なものとなる。
【００３７】
無機質硬化体が、ワラストナイトからなる無機材料が炭酸化により硬化されたものであると、炭酸化により硬化する際に反応速度や硬化体物性の化学的安定性が向上するので、上記効果は更に確実なものとなる。
【００３８】
また、無機質硬化体のＢＥＴ比表面積が５０〜１８０ｍ2／ｇであるか、又は無機質硬化体中に平均細孔直径が０．１〜１００ｎｍからなる多孔質材料が含有されてなると、材料内部の微細な空孔により更に吸放湿性が向上するので、上記効果は更に確実なものとなる。
【００３９】
多孔質材料がアタパルジャイトであると、炭酸化処理されてなる組織と組み合わせた際に吸放湿性能の発現性、成形性が向上するので上記効果は更に確実なものとなる。
【００４０】
本発明の天井構造は、上記天井パネルが用いられた天井構造であって、天井下地材の表面に前記天井パネルが取り付けられていることを特徴とするので、上記同様に、室内の天井面積のみで十分な調湿性能が得られる優れた吸放湿性を有し、軽量高強度の天井構造が得られる。
【００４１】
天井パネルの平行する少なくとも１組の辺が実形状もしくはあいじゃくり形状である場合には、上記効果に加えて、施工性が良好な天井構造が得られる。
【００４２】
天井パネルよりも面積が大きくない板状体が、前記天井パネルの４辺の内少なくとも１辺から外側にずれて張り出して貼り合わされた天井パネル複合板が天井下地材の表面に、前記天井パネルが室内側になるように取り付けられた場合、更には前記板状体の平行する少なくとも１組の辺があいじゃくり形状である場合には、天井パネルそのものに端部の後加工する必要がなく、上記効果に加えて、生産性が良好な天井構造が得られる。
【００４３】
平行する少なくとも１組の辺があいじゃくり形状であり、前記天井パネルよりも面積が大きくない板状体が、前記天井パネルのあいじゃくり形状凸側辺から外側にずれて張り出し、かつ実形状となるよう貼りあわされた天井パネル複合板が、天井下地材の表面に前記天井パネルが室内側になるように取り付けられている場合には、施工した場合に天井パネル同士の不陸がおこりにくく、天井パネルの厚みを薄くすることにより軽量化ができ、施工性が良好な天井構造が得られる。
【００４４】
更に、板状体の天井パネルからの張り出し面に貫通孔が設けられ、前記貫通孔に通された金具により天井パネル複合板が天井下地材の表面に、前記天井パネルが室内側になるように取り付けられていると、施工性が良好な天井構造が得られる。
【００４５】
上記のことから、天井パネル貼付作業においては、高い接着強度を有する高価な接着剤を用いる必要性が少なくなり、接着剤が硬化するまでの仮押さえが不要若しくは軽減され、また、天井パネル同士の目地合わせ、張代調整などの作業を容易とすることが可能となる。
【発明を実施するための最良の形態】
【００４６】
以下、本発明の実施の形態について、図面を参照しつつ説明する。
本発明の天井構造は、上記天井パネルが天井下地材の表面に取り付けられたものであり、図１に例示するように、吊木３，３・・に格子状に構成された野縁受け４，４・・及び野縁５，５・・に対して、釘等で固定された天井下地材２，２・・の表面に、上記天井パネル１，１・・が取り付けられたものである。
【００４７】
上記天井構造によれば、上記天井パネル１，１・・が高い吸放湿性能を有するので、部屋の湿度を室内環境として快適な４０〜７０％の範囲内に調湿することが可能になる。
【００４８】
上記天井下地材２，２・・としては、通常石膏ボードが好適に用いられる。
上記天井パネル１，１・・の厚みとしては、特に限定されないが、高い吸放湿性能を確保するために３ｍｍ以上であることが好ましい。天井パネル１，１・・の大きさとしては、特に限定されないが、天井施工性や端材を出にくくするため、３００ｍｍ角以上であることが好ましい。
【００４９】
天井下地材２，２・・への取り付け方法としては、特に限定されないが、接着剤のみで貼り付けた場合は接着力が不足することがあるので、釘、ネジ、ビス、タッカーなどにより取り付けるか、若しくは接着剤と併用するのが好ましい。
【００５０】
上記天井構造において、図２、３に例示するように、天井パネル１，１・・の平行する２組の辺の内、少なくとも１組の辺が隣接するパネルと勘合可能な実形状１１，１２を有するものであると、互いに隣接する天井パネル１，１・・同士が係合可能となる点で好適である。
【００５１】
上記天井構造において、図４、５に例示するように、天井パネル１，１・・の平行する２組の辺の内、少なくとも１組の辺が隣接するパネルと勘合可能なあいじゃくり形状１３，１４を有するものであると、互いに隣接する天井パネル１，１・・同士が係合可能となる点で好適である。また、実形状に比べ、強度の観点から天井パネルの厚みを薄くすることができるので、軽量化することができる。
【００５２】
上記実形状１１，１２及びあいじゃくり形状１３，１４の作製方法は、特に限定されないが、例えば、四角形の無機質硬化体からなる天井パネルを作製後に切削工具を用いて後加工処理をする方法、もしくは所望の実形状もしくはあいじゃくり形状を有する分割型枠内に無機材料原料を展開しプレス成形し、賦形後に硬化する方法などにより作製することができる。
【００５３】
上記天井パネル１，１・・が、炭酸化により硬化された無機質硬化体からなる場合は、優れた吸放湿性とともに軽量高強度が得られるので、実形状１１，１２もしくはあいじゃくり形状１３，１４の部分が係合により割れたり欠けたりしにくい天井構造が得られる点で好適である。
【００５４】
上記天井構造は、図６、７に例示するように、天井パネル１，１・・よりも面積が大きくない板状体６，６・・が、前記天井パネル１，１・・の４辺の内少なくとも１辺から外側にずれて張り出して貼り合わされた天井パネル複合板７，７・・が天井下地材２，２・・の表面に、前記天井パネル１，１・・が室内側になるように取り付けられているものであってもよい。この場合、天井パネル１，１・・そのものになんら後加工を必要とせず、板状体６，６・・を付き合わせるだけで係合が可能となる。
【００５５】
上記板状材６，６・・としては、特に限定されないが、釘、ネジ、ドリリングタッピンネジなどを直接打ち付けることが可能な材質や厚みのものが好適であり、例えば、合板、石膏ボードなど湿気により変質しないもの、透湿性の低いアルミニウム板などが挙げられる。
【００５６】
上記板状材６，６・・と天井パネル１，１・・との貼付方法としては、特に限定されず、例えば接着剤やステープルなどにより貼り合わせられてもよいし、無機材料原料を賦形する際に上記板状材６，６・・を貼り合わせて同時に成形するインサート成形法が用いられてもよい。
【００５７】
上記天井パネル複合板７，７・・は、例えば、図７に例示するように、板状材６，６・・のずれて張り出した面と天井パネル１，１・・の天井側の面（以下、「裏面」ともいう）とが重なるように勘合して施工される。
【００５８】
また、上記天井構造は、図８、９に例示するように、天井パネル１，１・・があいじゃくり形状を有している場合に、天井パネル１，１・・よりも面積が大きくない板状体６，６・・が、前記天井パネル１，１・・のあいじゃくり形状凸側辺１３１から外側にずれて張り出し、かつ、天井パネル複合体の端部が全体として実形状となるように、貼り合わされた天井パネル複合板７，７・・が、天井下地材２，２・・の表面に、前記天井パネル１，１・・が室内側になるように取り付けられているものであってもよい。この場合、天井パネル１，１・・そのものを薄肉にしつつ、全体として実形状を達成し、あいじゃくり形状部分をつき合わせるだけで係合が可能となる。また、上記図７の天井構造に比べてつき合わせ部分の不陸が軽減され、天井面が良好な天井構造を実現することができる。
【００５９】
また、板状体６，６・・は図１０に例示するように、一枚ものでなくても、複数枚の短冊状であってもよい。
【００６０】
上記天井パネル複合板７，７・・は、例えば、図７及び９に例示するように、板状材６，６・・のずれて張り出した面と天井パネル１，１・・の天井側の面（以下、「裏面」ともいう）とが重なるように勘合して施工される。
【００６１】
上記天井パネル複合板において、図１１，１２に例示するように、板状体６，６・・の平行する少なくとも１組の辺が隣接する複合板と勘合可能なあいじゃくり形状６１，６２を有するものであると、互いに隣接する天井パネル複合板７，７・・同士が容易に係合可能となる点で好適である。
【００６２】
上記天井パネル複合板７，７・・において、図１３，１４に例示するように板状体６，６・・の天井パネル１，１・・からの張り出し面に貫通孔８，８・・が設けられ、前記貫通孔８，８・・に通された釘などの金具９，９・・により天井パネル複合板７，７・・が天井下地材２，２・・の表面に取り付けられているものであると、天井パネル複合板７，７・・を天井下地材２，２・・に更に強固に取り付け可能となる点で更に好適である。上記金具９，９・・としては、例えば、釘、ビス、ドリリングタッピンネジなどが好適に用いられる。
【００６３】
本発明の天井は上記天井構造を有するものである。本発明の天井によれば、上記天井構造に用いられる天井パネルが、上記の如く優れた吸放湿性能を有するので、室内の湿度を快適な状態に調湿することが可能となる。
【実施例】
【００６４】
以下に実施例および比較例を示すことにより、本発明を具体的に説明する。
尚、本発明は下記実施例のみに限定されるものではない。
（実施例１）
二水石膏（平均粒径１２．５μｍ）１０００ｇ（１００重量部）、ワラストナイト鉱物粉砕品（比表面積４．９ｍ2／ｇ、平均粒径２．６μｍ）３００ｇ（３０重量部）、アタパルジャイト（昭和化学(株)製、品番＃２）６００ｇ（６０重量部）、水１８０ｇ（１８重量部）を秤量し、これらをヘンシェルミキサー（三井鉱山社製「ＦＭ２０−ＣＩ型」、容量２０Ｌ）にて線速度１０ｍ／ｓで３０秒混合し、無機材料を調整した。この混合物１１２５ｇを３００ｍｍ×３００ｍｍの平板作製用アルミニウム型枠内に均一に展開し中子をはめ込んだ後、プレス成形（面圧４１Ｍｐａ、加圧時間２分）し賦形体を作製した。得られた賦形体を圧力１ＭＰａ、処理温度９０℃で３０分間炭酸硬化処理を行い天井パネルを得た。
【００６５】
（実施例２）
ワラストナイトを５５重量部、アタパルジャイトを３７重量部、水２０重量部とし、炭酸化処理条件として圧力０．９ＭＰａ、処理温度１１０℃、処理時間２０分間としたこと以外は実施例１と同様にして天井パネルを得た。
【００６６】
（実施例３）
アタパルジャイトを７０重量部としたこと以外は実施例１と同様にして天井パネルを得た。
【００６７】
（実施例４）
ワラストナイトを４３重量部、アタパルジャイトを４９重量部、水８．５重量部とし、炭酸化処理条件として処理温度６０℃としたこと以外は実施例１と同様にして天井パネルを得た。
【００６８】
（実施例５）
ワラストナイトを１２重量部、アタパルジャイトを８０重量部、水１８重量部としたこと以外は実施例１と同様にして天井パネルを得た。硬化体は若干硬化不十分であった。
【００６９】
（実施例６）
炭酸化処理条件として処理温度２０℃としたこと以外は実施例１と同様にして天井パネルを得た。硬化体は若干硬化不十分であった。
【００７０】
（比較例１）
ワラストナイトを５０重量部、アタパルジャイトを使用せず、水７重量部としたこと以外は実施例１と同様にして天井パネルを得た。
上記実施例、比較例について賦形体の密度、外観、硬化体の比表面積、吸湿性、曲げ強度について評価した。評価結果は表１に示した。
【００７１】
また、実施例２の天井パネルを用い図１に示す天井構造を有する天井を作製し、室内の調湿状況を評価した結果、相対湿度が４０〜７０％に調湿されることを確認した。
【００７２】
【表１】
2004251107.tif 000002
【００７３】
表１に示すように、本発明における実施例においては、高いパネル面吸湿量とともに強度も十分に備えた天井パネルが得られ、部屋の天井面に設置するだけで高い調湿性能を発揮し得ることが判明した。
【図面の簡単な説明】
【００７４】
【図１】本発明の天井構造の一例を示す模式斜視図である。
【図２】本発明に係る天井パネル（実形状）の一例を示す模式図である。
【図３】図２に示す天井パネルを用いた天井構造の一例を示す模式断面図である。
【図４】本発明に係る天井パネル（あいじゃくり）の一例を示す模式図である。
【図５】図４に示す天井パネルを用いた天井構造の他の一例を示す模式断面図である。
【図６】本発明の天井パネルを用いた天井パネル複合板の一例を示す模式図である。
【図７】図６に示す天井パネル複合板を用いた天井構造の一例を示す模式断面図である。
【図８】本発明の天井パネル（あいじゃくり）を用いた天井パネル複合板の他の一例を示す模式図である。
【図９】図８に示す天井パネル複合板を用いた天井構造の一例を示す模式断面図である。
【図１０】本発明の天井パネルを用いた天井パネル複合板（短冊状）の他の一例を示す模式図である。
【図１１】本発明の天井パネルを用いた天井パネル複合板（板があいじゃくり）の他の一例を示す模式図である。
【図１２】図１１に示す天井パネル複合板を用いた天井構造の一例を示す模式断面図である。
【図１３】本発明の天井パネルを用いた天井パネル複合板（貫通孔）の他の一例を示す模式図である。
【図１４】図１３に示す天井パネル複合板を用いた天井構造の一例を示す模式断面図である。
【符号の説明】
【００７５】
１  天井パネル
２  天井下地材
３  吊木
４  野縁受け
５  野縁
６  板状体
７  天井パネル複合板
８  貫通孔
９  金具
【図１】
2004251107.tif 000003
【図２】
2004251107.tif 000004
【図３】
2004251107.tif 000005
【図４】
2004251107.tif 000006
【図５】
2004251107.tif 000007
【図６】
2004251107.tif 000008
【図７】
2004251107.tif 000009
【図８】
2004251107.tif 000010
【図９】
2004251107.tif 000011
【図１０】
2004251107.tif 000012
【図１１】
2004251107.tif 000013
【図１２】
2004251107.tif 000014
【図１３】
2004251107.tif 000015
【図１４】
2004251107.tif 000016